(57)【特許請求の範囲】
【請求項１】
被帯電体を帯電させるために用いられる帯電部材であって、
ゴム弾性を有するゴム弾性部と、該ゴム弾性部の表面に形成された表層とを少なくとも有し、
上記ゴム弾性部は、ゴム成分と、有機系の滑剤、可塑剤または軟化剤と、導電剤とを含むゴム組成物より形成されるとともに、上記表層は、ポリマー成分と、（メタ）アクリルシリコーン系化合物および（メタ）アクリルフッ素系化合物から選択される１種または２種以上とを含むポリマー組成物より形成されており、
上記ゴム成分における主成分の溶解性パラメータをＳＰｒ、上記滑剤、可塑剤または軟化剤における主成分の溶解性パラメータをＳＰｏ、上記ポリマー成分における主成分の溶解性パラメータをＳＰｓとしたとき、
ＳＰｒとＳＰｏとの差の絶対値が０．８以下であり、
ＳＰｓとＳＰｏとの差の絶対値が１．１以下であることを特徴とする帯電部材。
【請求項２】
請求項１に記載の帯電部材であって、
上記表層表面のマルテンス硬度が、９Ｎ／ｍｍ２以下であることを特徴とする帯電部材。
【請求項３】
請求項１または２に記載の帯電部材であって、
上記ポリマー成分は、熱可塑性ポリマーを含むことを特徴とする帯電部材。
【請求項４】
請求項１〜３のいずれか１項に記載の帯電部材であって、
上記被帯電体は、帯電像を用いる電子写真方式の画像形成装置における潜像担持体であることを特徴とする帯電部材。
【発明の詳細な説明】
【技術分野】
【０００１】
本発明は、帯電部材に関する。
【背景技術】
【０００２】
従来、被帯電体を帯電させるために帯電部材が使用されている。例えば、帯電像を用いる電子写真方式の複写機、プリンター、ファクシミリ等の画像形成装置の分野では、装置内部の感光体にロール状の帯電部材を接触させ、帯電部材に電圧を印加することによって感光体表面を帯電させている。
【０００３】
上記帯電部材としては、例えば、特許文献１には、芯金上に、ゴムおよび軟化剤を含むゴム弾性層、オイルバリア層、表層を順に設けたロール状の帯電部材が開示されている。
【０００４】
また例えば、特許文献２には、ポリエステル系熱可塑性エラストマーと、エステル系可塑剤と、過塩素酸リチウムとを配合した組成物より形成されたゴム弾性層と、ゴム弾性層の表面に形成した上記可塑剤のブリードを防止するための移行防止層とを有するロール状の帯電部材が開示されている。
【先行技術文献】
【特許文献】
【０００５】
【特許文献１】特開平６−３３２２９４号公報
【特許文献２】特開２０００−１８７３７０号公報
【発明の概要】
【発明が解決しようとする課題】
【０００６】
しかしながら、従来の帯電部材は、以下の点で問題がある。
すなわち、特許文献１の帯電部材は、部材内部にオイルバリア層を設けることにより、ゴム弾性層から表層表面に軟化剤がブリードするのを防止しようとするものである。一方、特許文献２の帯電部材は、表層そのものを、可塑剤のブリードを防止するための移行防止層として機能させようとするものである。
【０００７】
つまり、これら従来の帯電部材は、ゴム弾性層の加工性を高めるためにゴム弾性層中に配合される滑剤、可塑剤または軟化剤の表層表面へのブリードを、バリア性の高い層を用いて抑制しようとするものである。しかし、このような構成による場合には、ゴム弾性層とバリア層との界面に滑剤、可塑剤または軟化剤が溜まり、層間剥離が生じるおそれがある。
【０００８】
また、上記構成を採用する以外にも、比較的硬いポリマーを用いて表層を形成することにより、表層のバリア性を高めることが考えられる。しかしながら、このような構成による場合には、表層が脆くなる。そのため、使用中に表層にひび割れが生じ、放電が不十分となって感光体等の被帯電体を十分に帯電させることができなくなる。また、表層を硬くすると、感光体等の被帯電体の表面を傷付けやすくなる。近年、いっそうの高画質化が求められている画像形成装置の分野では、上記表層のひび割れや被帯電体の損傷が生じると画質低下につながるため、特に問題となる。
【０００９】
上記問題を回避するため、柔軟性の高いポリマーを用いて表層を形成すると、上記滑剤、可塑剤または軟化剤に対するバリア性が不十分になる。その結果、表層表面へブリードした上記成分が、感光体等の被帯電体を汚染する。上記バリア性が不十分になる理由は、柔軟性の高いポリマーはポリマーの分子運動が大きいため、上記成分が表層表面へ移行しやすくなるためであると考えられる。
【００１０】
このように、被帯電体の汚染抑制と表層のひび割れ抑制とは、トレードオフの関係があり、両者を満たす帯電部材を得ることは困難である。なお、ゴム弾性層中に配合される滑剤、可塑剤または軟化剤は、ゴム弾性層の加工性を向上させるために添加されるものであり、これらを全く使用せずに帯電部材を製造することは現実には考え難い。
【００１１】
本発明は、このような背景に鑑みてなされたものであり、被帯電体の汚染抑制と表層のひび割れ抑制とを両立することが可能な帯電部材を提供することにある。
【課題を解決するための手段】
【００１２】
本発明の一態様は、被帯電体を帯電させるために用いられる帯電部材であって、
ゴム弾性を有するゴム弾性部と、該ゴム弾性部の表面に形成された表層とを少なくとも有し、
上記ゴム弾性部は、ゴム成分と、有機系の滑剤、可塑剤または軟化剤と、導電剤とを含むゴム組成物より形成されるとともに、上記表層は、ポリマー成分と、（メタ）アクリルシリコーン系化合物および（メタ）アクリルフッ素系化合物から選択される１種または２種以上とを含むポリマー組成物より形成されており、
上記ゴム成分における主成分の溶解性パラメータをＳＰｒ、上記滑剤、可塑剤または軟化剤における主成分の溶解性パラメータをＳＰｏ、上記ポリマー成分における主成分の溶解性パラメータをＳＰｓとしたとき、
ＳＰｒとＳＰｏとの差の絶対値が０．８以下であり、
ＳＰｓとＳＰｏとの差の絶対値が１．１以下であることを特徴とする帯電部材にある。
【発明の効果】
【００１３】
上記帯電部材は、上記ＳＰｒと上記ＳＰｏとの差の絶対値が０．８以下とされている。そのため、ゴム弾性部において、滑剤、可塑剤または軟化剤（以下、これらをまとめて「滑剤等」ということがある。）のゴム成分への溶解性が高まり、滑剤等がゴム弾性部の外へ出難くなる。さらに、上記ＳＰｓと上記ＳＰｏとの差の絶対値が１．１以下とされている。そのため、滑剤等がゴム弾性部の外へ出たとしても、表層において、滑剤等のポリマー成分への溶解性が高いため、滑剤等が表層を通過して外へ出難くなる。その結果、滑剤等が表層表面へブリードするのを効果的に抑制することができる。さらに、表層を形成するポリマー組成物は、（メタ）アクリルシリコーン系化合物および（メタ）アクリルフッ素系化合物から選択される１種または２種以上を含有している。そのため、表層の表面近傍に、表層表面への移行を阻止するバリア性の高い（メタ）アクリルシリコーン系化合物のシリコーン成分、（メタ）アクリルフッ素系化合物のフッ素成分が配向し、滑剤等のブリードが一層抑制される。それ故、上記帯電部材は、相溶性の差を利用して滑剤等を部材内部に留める効果と上記バリア効果とが相まって、被帯電体の汚染抑制効果をいっそう大きくすることができる。
【００１４】
このように、上記帯電部材によれば、従来の帯電部材のように、滑剤等の表層表面へのブリードをバリア効果を主に用いて抑制するのではなく、上記滑剤等と、ゴム弾性部のゴム成分と、表層のポリマー成分との相溶性の差を積極的に利用することにより、滑剤等を部材内部に留めることができる。また、上記バリア効果のみによって滑剤等のブリードを抑制する必要がなくなるため、表層のポリマー成分に柔軟な材料を用いることが可能となり、帯電部材の使用中における表層のひび割れを抑制することが可能となる。
【００１５】
以上、本発明によれば、被帯電体の汚染抑制と表層のひび割れ抑制とを両立することが可能な帯電部材を提供することができる。
【図面の簡単な説明】
【００１６】
【図１】帯電像を用いる電子写真方式の画像形成装置における内部構造の一部を示した図である。
【図２】実施例に係る帯電部材を示した図である。
【図３】図２におけるＩＩＩ−ＩＩＩ断面を示した図である。
【発明を実施するための形態】
【００１７】
上記帯電部材は、動作する被帯電体に接触させ、電圧を印加することによって被帯電体を帯電させるために用いることができる。上記被帯電体との接触は、所定の荷重を負荷した状態で行うことができる。このような厳しい状態下であっても、表層のポリマー成分に柔軟な材料を用いることができるため、使用中に表層にひび割れが生じ難い。さらに表層が被帯電体を傷付け難い。
【００１８】
上記帯電部材において、被帯電体の動作は、特に限定されるものではなく、例えば、回転、平面移動、これらの組合せによる動作などを例示することができる。具体的には、被帯電体が回転するものであり、この被帯電体の回転時に被帯電体との接触を保ったまま回転することができるように、上記帯電部材を構成することができる。
【００１９】
この場合には、表層と被帯電体とが繰り返し接触するため、接触相手に対して互いに影響を及ぼしやすい。しかし、上記帯電部材は、被帯電体の汚染抑制のために表層を硬くする必要がなく、表層を柔軟にすることができる。そのため、被帯電体との物理的な接触によって表層がひび割れし難くなるし、硬い表層が被帯電体を損傷することもない。したがって、被帯電体の汚染抑制と表層のひび割れ抑制との両立を長期にわたって得ることができ、耐久性が向上する。なお、被帯電体は、例えば、被帯電体の中心軸を軸として回転するように構成することができる。また、帯電部材は、帯電部材の中心軸を軸として回転するように構成することができる。
【００２０】
上記被帯電体としては、帯電像を用いる電子写真方式の画像形成装置における潜像担持体などを好適なものとして例示することができる。この場合には、表層表面にブリードした滑剤等によって感光体等の潜像担持体を汚染することがないので、潜像担持体の汚染による画像ムラが抑制され、高画質化に寄与することができる。また、使用中に表層のひび割れが生じ難いので、表層のひび割れによる画像スジ不良が抑制され、これによっても高画質化に寄与することができる。
【００２１】
上記帯電部材は、ゴム弾性を有するゴム弾性部と、このゴム弾性部の表面に形成された表層とを少なくとも有している。上記帯電部材は、具体的には、例えば、導電性の軸体と、軸体の外周面に沿って層状等に形成された導電性のゴム弾性部と、ゴム弾性部の外周面に沿って形成された表層とを有するロール状等の形状を呈する構成とすることができる。また、層状のゴム弾性部は、１または２以上の層から形成されていてもよい。このような構成とした場合には、上記画像形成装置の潜像担持体を帯電させるための帯電ロールとして特に好適である。
【００２２】
上記帯電部材は、ゴム弾性部が、ゴム成分と、有機系の滑剤、可塑剤または軟化剤と、導電剤とを含むゴム組成物より形成されている。また、表層が、ポリマー成分を含むポリマー組成物より形成されている。なお、上記「滑剤」、「可塑剤」、「軟化剤」は、いずれもゴム配合に用いられる有機系の添加剤であり、主にゴムの加工操作をよくするために用いられるものである。
【００２３】
ここで、ゴム成分における主成分の溶解性パラメータをＳＰｒ、滑剤、可塑剤または軟化剤における主成分の溶解性パラメータをＳＰｏ、ポリマー成分における主成分の溶解性パラメータをＳＰｓとする。なお、本願にいう溶解性パラメータは、Ｆｅｄｏｒｓの式により求められるＳＰ値（２５℃）である。Ｆｅｄｏｒｓの式によるＳＰ値の算出方法は、「わかりやすいコーティング技術、原崎勇次  著、（株）理工出版社」に詳述されている。
【００２４】
上記「ゴム成分における主成分」とは、ゴム弾性部に含まれるゴム成分のうち、最も含有量（質量％）の高いゴム成分をいい、同じ含有量のゴム成分が複数あるときは、それら複数の成分のうちのいずれか一つをいう。したがって、具体的には、例えば、ゴム弾性部に１つのゴム成分Ａ（ＳＰ値＝Ａ１）しか含まれない場合、ＳＰｒは、ゴム成分ＡのＳＰ値であるＡ１となる。また、例えば、ゴム弾性部に３つのゴム成分Ａ、Ｂ、Ｃ（Ａ、Ｂ、ＣのＳＰ値をそれぞれＡ１、Ｂ１、Ｃ１）がＡ＜Ｂ＜Ｃの含有量で含まれる場合、ＳＰｒは、ゴム成分ＣのＳＰ値であるＣ１となる。
【００２５】
上記「滑剤における主成分」とは、ゴム弾性部に含まれる滑剤のうち、最も含有量（質量％）の高い滑剤をいい、同じ含有量の滑剤が複数あるときは、それら複数の滑剤のうちのいずれか一つをいう。したがって、具体的には、例えば、ゴム弾性部に１つの滑剤ａ（ＳＰ値＝ａ１）しか含まれない場合、ＳＰｏは、滑剤ａのＳＰ値であるａ１となる。また、例えば、ゴム弾性部に３つの滑剤ａ、ｂ、ｃ（ａ、ｂ、ｃのＳＰ値をそれぞれａ１、ｂ１、ｃ１）がａ＜ｂ＜ｃの含有量で含まれる場合、ＳＰｏは、滑剤ｃのＳＰ値であるｃ１となる。上記「可塑剤における主成分」、上記「軟化剤における主成分」についてもこれに準ずる。
【００２６】
上記「ポリマー成分における主成分」とは、表層に含まれるポリマー成分のうち、最も含有量（質量％）の高いポリマー成分をいい、同じ含有量のポリマー成分が複数あるときは、それら複数の成分のうちのいずれか一つをいう。したがって、具体的には、例えば、表層に１つのポリマー成分Ｘ（ＳＰ値＝Ｘ１）しか含まれない場合、ＳＰｓは、ポリマー成分ＸのＳＰ値であるＸ１となる。また、例えば、表層に３つのポリマー成分Ｘ、Ｙ、Ｚ（Ｘ、Ｙ、ＺのＳＰ値をそれぞれＸ１、Ｙ１、Ｚ１）がＸ＜Ｙ＜Ｚの含有量で含まれる場合、ＳＰｓは、ポリマー成分ＺのＳＰ値であるＺ１となる。
【００２７】
上記帯電部材は、ＳＰｒとＳＰｏとの差の絶対値が０．８以下、ＳＰｓとＳＰｏとの差の絶対値が１．１以下を満たすことができるように、ゴム成分、滑剤等、ポリマー成分が選択されている。
【００２８】
ＳＰｒとＳＰｏとの差の絶対値が０．８を上回ると、滑剤等のゴム成分への溶解性が低下し、滑剤等がゴム弾性部の外へ滲み出しやすくなる。そして、滑剤等が表層を通過して表面に滲み出すおそれがある。ＳＰｒとＳＰｏとの差の絶対値は、好ましくは０．７５以下、より好ましくは０．７０以下、さらに好ましくは０．６５以下、さらにより好ましくは０．６０以下とすることができる。ＳＰｒとＳＰｏとの差の絶対値は小さいほど好ましいため、その下限は特に限定されるものではない。
【００２９】
一方、ＳＰｓとＳＰｏとの差の絶対値が１．１を上回ると、滑剤等のポリマー成分への溶解性が低下し、滑剤等がゴム弾性部の外へ滲み出したときに、滑剤等がさらに表層を通過して表層表面に滲み出しやすくなる。ＳＰｓとＳＰｏとの差の絶対値は、好ましくは１．０以下、より好ましくは０．９５以下、さらに好ましくは０．９０以下、さらにより好ましくは０．８５以下とすることができる。ＳＰｓとＳＰｏとの差の絶対値は小さいほど好ましいため、その下限は特に限定されるものではない。
【００３０】
上記ゴム弾性部のゴム成分は、ＳＰｒとＳＰｏとの差の絶対値を考慮して選択することができる。ゴム成分は、入手容易性、各種配合材料との混合性等の観点から、好ましくはＳＰ値が５．０〜１８．０、より好ましくはＳＰ値が７．０〜１６．０の範囲内から選択することができる。ゴム成分は、具体的には、例えば、ヒドリンゴム（ＥＣＯ、ＣＯ）、アクリロニトリル−ブタジエンゴム（ＮＢＲ）、イソプレンゴム（ＩＲ）、ブタジエンゴム（ＢＲ）、スチレン−ブタジエンゴム（ＳＢＲ）、エチレン−プロピレン−ジエンゴム（ＥＰＤＭ）、ウレタンゴム（Ｕ）、シリコーンゴム（Ｑ）などから選択することができる。これらは１種または２種以上併用することができる。これらのうち、好ましくは、ヒドリンゴム（ＥＣＯ、ＣＯ）、アクリロニトリル−ブタジエンゴム（ＮＢＲ）、イソプレンゴム（ＩＲ）であるとよい。ＳＰｒとＳＰｏとの差の絶対値、ＳＰｓとＳＰｏとの差の絶対値を小さくしやすい、加工性に優れ、表層の塗工性が良好であるなどの利点があるからである。
【００３１】
上記ゴム弾性部の滑剤は、ＳＰｒとＳＰｏとの差の絶対値、ＳＰｓとＳＰｏとの差の絶対値を考慮して選択することができる。滑剤は、入手容易性、各種配合材料との混合性等の観点から、好ましくはＳＰ値が６．０〜１４．０、より好ましくはＳＰ値が７．０〜１２．０の範囲内ら選択することができる。滑剤は、具体的には、例えば、ヒドロキシステアリン酸等の脂肪酸；ステアロアミド、オキシステアロアミド、リシノールアミド、メチロールアミド、メチレンビスステアロアミド、メチレンビスステアロベヘンアミド、エチレンビスステアロアミド等の脂肪族アミド；メチルヒドロキシステアレート、ソルビタン脂肪酸エステル等の脂肪酸エステル；ステアリン酸モノグリセリド、オレイン酸モノグリセリド等のグリセリン脂肪酸エステルなどから選択することができる。これらは１種または２種以上併用することができる。これらのうち、好ましくは、ヒドロキシステアリン酸、メチレンビスステアロアミド、ソルビタン脂肪酸エステル等であるとよい。ＳＰｒとＳＰｏとの差の絶対値、ＳＰｓとＳＰｏとの差の絶対値を小さくしやすい、加工性に優れ、表層の塗工性が良好であるなどの利点があるからである。
【００３２】
上記ゴム弾性部の可塑剤は、ＳＰｒとＳＰｏとの差の絶対値、ＳＰｓとＳＰｏとの差の絶対値を考慮して選択することができる。可塑剤は、入手容易性、各種配合材料との混合性等の観点から、好ましくはＳＰ値が６．０〜１４．０、より好ましくはＳＰ値が７．０〜１２．０の範囲内から選択することができる。可塑剤は、具体的には、例えば、ジエチルフタレート、ジブチルフタレート、ジヘキシルフタレート、ジオクチルフタレート、ジエチルヘキシルフタレート、ジイソノニルフタレート、ジイソデシルフタレート、ジトリデシルフタレート等のフタル酸誘導体；ジエチルヘキシルイソフタレート、ジイソオクチルイソフタレート等のイソフタル酸誘導体；ジエチルヘキシルテトラヒドロフタレート、ジオクチルテトラヒドロフタレート、ジイソデシルテトラヒドロフタレート等のテトラヒドロフタル酸誘導体；ジオクチルアジペート、ジブチルジグリコールアジペート等のアジピン酸誘導体；ジブチルセバケート、ジオクチルセバケート等のセバシン酸誘導体；ジオクチルアゼレート等のアゼライン酸誘導体；ジブチルマレート、ジエチルマレート、ジエチルヘキシルマレート等のマレイン酸誘導体；ジブチルフマレート、ジエチルヘキシルフマレート等のフマル酸誘導体；トリエチルヘキシルトリメリテート、トリオクチルトリメリテート、トリイソデシルトリメリテート、トリイソオクチルトリメリテート、ジイソオクチルモノイソデシルトリメリテート、トリヘキシルトリメリテート、トリカプリルトリメリテート、トリイソノニルトリメリテート等のトリメリット酸誘導体；トリブチルシトレート、アセチルトリエチルシトレート、アセチルトリブチルシトレート、アセチルトリエチルヘキシルシトレート等のクエン酸誘導体；ジメチルイタコネート、ジエチルイタコネート、ジブチルイタコネート、ジエチルヘキシルイタコネート等のイタコン酸誘導体；テトラヒドロフリフリルオレート、グリセリルモノオレート、ジエチレングリコールモノオレート等のオレイン酸誘導体；メチルアセチルリシノレート、ブチルアセチルリシノレート、グリセリルモノリシノレート、ジエチレングリコールモノリシレート、グリセリルトリアセチルリシノレート等のリシノール酸誘導体；グリセリルモノステアレート、ペンタクロロメチルステアレート等のステアリン酸誘導体；ジエチレングリコールモノラウレート、ジエチレングリコールジペラルゴネート、トリエチレングリコールジペラルゴネート等の脂肪酸誘導体；テトラエチルヘキシルピロメリテート、テトラオクチルピロメリテート、トリメチルペンタンジオールモノイソブチレート等のモノエステル系可塑剤；ジプロピレングリコールジベンゾエート、トリエチレングリコールジベンゾエート、トリエチレングリコールジエチルブチレート、トリエチレングリコールジエチルヘキソエート、ジブチルメチレンビスチオグリコレート等のグリコール誘導体；グリセロールトリアセテート、グリセロールトリブチレート、エポキシヘキサヒドロフタル酸ジエチルヘキシル、エポキシヘキサヒドロフタル酸ジイソデシル、エポキシジイソオクチルテトラヒドロフタレート等のエポキシ誘導体；アジピン酸ブチレングリコール等の重合形可塑剤；ジベンジルエーテルなどから選択することができる。これらは１種または２種以上併用することができる。これらのうち、好ましくは、ジエチルヘキシルフタレート、ジブチルセバケート、テトラエチルヘキシルピロメリテート等であるとよい。ＳＰｒとＳＰｏとの差の絶対値、ＳＰｓとＳＰｏとの差の絶対値を小さくしやすい、加工性に優れ、表層の塗工性が良好であるなどの利点があるからである。
【００３３】
上記ゴム弾性部の軟化剤は、ＳＰｒとＳＰｏとの差の絶対値、ＳＰｓとＳＰｏとの差の絶対値を考慮して選択することができる。軟化剤は、入手容易性、各種配合材料との混合性等の観点から、好ましくはＳＰ値が６．０〜１４．０、より好ましくはＳＰ値が７．０〜１２．０の範囲内から選択することができる。軟化剤は、具体的には、例えば、リシノール酸、ステアリン酸亜鉛等の脂肪酸や脂肪酸塩などから選択することができる。これらは１種または２種以上併用することができる。これらのうち、好ましくは、リシノール酸等であるとよい。ＳＰｒとＳＰｏとの差の絶対値、ＳＰｓとＳＰｏとの差の絶対値を小さくしやすい、加工性に優れ、表層の塗工性が良好であるなどの利点があるからである。
【００３４】
上記ゴム弾性部を形成するゴム組成物は、添加効果とブリード抑制とのバランス、柔軟性と回復弾性とのバランス等の観点から、滑剤を、ゴム成分１００質量部に対し、好ましくは０．１〜３０質量部、より好ましくは０．５〜２５質量部、さらに好ましくは１〜２０質量部の範囲内で含むことができる。同様に、可塑剤を、ゴム成分１００質量部に対し、好ましくは０．１〜３０質量部、より好ましくは０．５〜２５質量部、さらに好ましくは１〜２０質量部の範囲内で含むことができる。軟化剤を、ゴム成分１００質量部に対し、好ましくは０．１〜３０質量部、より好ましくは０．５〜２５質量部、さらに好ましくは１〜２０質量部の範囲内で含むことができる。
【００３５】
上記表層のポリマー成分は、ＳＰｓとＳＰｏとの差の絶対値を考慮して選択することができる。ポリマー成分は、入手容易性、各種配合材料との混合性、汎用溶剤への溶解性等の観点から、好ましくはＳＰ値が６．０〜１４．０、より好ましくはＳＰ値が７．０〜１２．０の範囲内から選択することができる。
【００３６】
ポリマー成分は、熱可塑性ポリマーを含んでいることが好ましい。この場合には、表層の柔軟性を向上させることができ、表層のひび割れや被帯電体の損傷をいっそう抑制しやすくなるからである。したがって、これを例えば、画像形成装置の帯電部材として用いたときには、良好な画像形成、高画質化に寄与しやすくなる。
【００３７】
ポリマー成分としては、具体的には、例えば、熱可塑性ポリウレタンエラストマー、熱可塑性（メタ）アクリル系ゴム、（メタ）アクリル樹脂、カーボネート樹脂、メラミン樹脂、フェノール樹脂、エポキシ樹脂、フッ素樹脂、Ｎ−メトキシメチル化６−ナイロン等のポリアミド樹脂、ポリエステル樹脂、ポリオレフィン樹脂などを例示することができる。これらは１種または２種以上併用することができる。
【００３８】
上記ゴム弾性部の導電剤は、体積抵抗率を調整し、帯電性を向上させるために有用である。導電剤としては、具体的には、例えば、カーボンブラック、カーボンナノチューブ、グラファイト等の炭素系導電材料、チタン酸バリウム、ｃ−ＴｉＯ２、ｃ−ＺｎＯ、ｃ−ＳｎＯ２（ｃ−は導電性を意味する。）等の導電性の金属酸化物や金属ナノ粒子などといった電子導電剤、第四級アンモニウム塩、ホウ酸塩、過塩素酸塩、イオン液体などといったイオン導電剤、共役系導電性ポリマーなどを例示することができる。
【００３９】
ゴム弾性部を形成するゴム組成物は、上記以外にも必要に応じて、受酸剤、フィラー、架橋促進剤、架橋剤などの各種添加剤を１種または２種以上含むことができる。
【００４０】
なお、ゴム弾性部の体積抵抗率は、帯電性向上、通電による材料破壊抑制などの観点から、好ましくは、１×１０２〜１×１０１０Ω・ｃｍ程度、より好ましくは、１×１０３〜１×１０９Ω・ｃｍ程度とすることができる。また、ゴム弾性部の厚みは、被帯電体との接触回転による変形に対する回復性向上、通電による材料破壊抑制などの観点から、好ましくは、０．２〜２０ｍｍ程度、より好ましく、０．５〜１０ｍｍ程度とすることができる。
【００４１】
表層を形成するポリマー組成物は、さらに、（メタ）アクリルシリコーン系化合物および（メタ）アクリルフッ素系化合物から選択される１種または２種以上を含有している。
【００４２】
上記（メタ）アクリルシリコーン系化合物としては、（メタ）アクリルシリコーン系ポリマーや（メタ）アクリルシリコーン系オリゴマーなどを好適に用いることができる。上記（メタ）アクリルシリコーン系化合物としては、具体的には、例えば、ジメチルシロキサン変性ポリメチルメタクリレート、ジメチルシロキサン変性エチルアクリレート、ジメチルシロキサン変性ブチルアクリレートなどを例示することができる。また、上記（メタ）アクリルフッ素系化合物としては、（メタ）アクリルフッ素系ポリマーや（メタ）アクリルフッ素系オリゴマーなどを好適に用いることができる。上記（メタ）アクリルフッ素系化合物としては、具体的には、例えば、パーフルオロ（メタ）アクリル変性ポリメチルメタクリレート、パーフルオロ（メタ）アクリル変性ポリエチルアクリレート、パーフルオロ（メタ）アクリル変性ポリブチルアクリレートなどを例示することができる。
【００４３】
表層を形成するポリマー組成物は、上記以外にも必要に応じて、上述の導電剤、架橋剤、分散剤、濡れ性向上剤、ポリマー微粒子などの各種添加剤を１種または２種以上含有することができる。
【００４４】
上記帯電部材において、表層は、その表面のマルテンス硬度が９Ｎ／ｍｍ２以下であることが好ましい。この場合には、表層が柔軟であるので、使用中における表層のひび割れを抑制しやすくなる。また、感光体等の被帯電体を傷つけ難くなる。特に、上記帯電部材の表層表面が、回転する被帯電体と接触した状態で使用される場合に上記効果が大きくなる。表層表面のマルテンス硬度は、好ましくは８Ｎ／ｍｍ２以下、より好ましくは７Ｎ／ｍｍ２以下、さらに好ましくは６Ｎ／ｍｍ２以下とすることができる。上記効果が大きくなる、ゴム弾性部の弾性変形に対して追従しやすく密着性が向上するなどの利点があるからである。一方、表層表面のマルテンス硬度の下限は特に限定されるものではないが、好ましくは０．５Ｎ／ｍｍ２以上、より好ましくは１Ｎ／ｍｍ２以上とすることができる。なお、上記マルテンス硬度の測定は、微小硬度計を用いて行うことができる。詳しくは後述する。
【００４５】
また、表層の体積抵抗率は、帯電性向上、帯電バラツキ抑制などの観点から、好ましくは、１×１０４〜１×１０１１Ω・ｃｍ程度、より好ましくは、１×１０５〜１×１０１０Ω・ｃｍ程度とすることができる。また、表層の厚みは、帯電部材表面の損傷抑制、被帯電体の損傷抑制などの観点から、好ましくは、１〜３０μｍ程度、より好ましくは、３〜１５μｍ程度とすることができる。
【実施例】
【００４６】
実施例に係る帯電部材について、図面を用いて具体的に説明する。なお、以下では、帯電像を用いる電子写真方式の画像形成装置に組み込んで用いられる帯電部材を例にして説明する。
【００４７】
図１に示すように、帯電部材１０は、被帯電体１２を帯電させるために用いられる。本例では、具体的には、被帯電体１２は、帯電像を用いる電子写真方式の画像形成装置における感光体であり、中心軸１２Ａを軸として回転可能に構成されている。帯電部材１０は、この回転する被帯電体１２に接触させ、電圧を印加することによって被帯電体１２を帯電させるために用いられる。
【００４８】
また、帯電部材１０は、ゴム弾性を有するゴム弾性部１４と、ゴム弾性部１４の表面に形成された表層１６とを少なくとも有している。本例では、図１〜図３に示すように、具体的には、帯電部材１０は、導電性の軸体１８と、軸体１８の外周面に沿って層状に形成されたゴム弾性部１４と、ゴム弾性部１４の外周面に沿って形成された表層１６とを有しており、全体としてロール形状に形成されている。
【００４９】
帯電部材１０は、ゴム弾性部１４の両端部から突出する軸体１８の部分に所定の荷重が負荷された状態で被帯電体１２と接触している。また、帯電部材１０は、被帯電体１２の回転により被帯電体１２との接触を保ったまま、中心軸１０Ａを軸として回転可能とされている。
【００５０】
そして、帯電部材１０と被帯電体１２との間に電源１１により直流あるいは直流に交流を重畳させた電圧を印加することにより、被帯電体１２を帯電させることができる。なお、帯電部材１０と被帯電体１２とは、図１中の矢印Ｙ１、Ｙ２に示すように、互いに反対方向に回転する。これにより、帯電部材１０は、被帯電体１２の表面全体を帯電させることができる。
【００５１】
帯電部材１０において、ゴム弾性部１４は、ゴム成分と、有機系の滑剤、可塑剤または軟化剤と、導電剤とを含むゴム組成物より形成されている。一方、表層１６は、ポリマー成分と、（メタ）アクリルシリコーン系化合物および（メタ）アクリルフッ素系化合物から選択される１種または２種以上とを含むポリマー組成物より形成されている。
【００５２】
そして、ゴム成分における主成分の溶解性パラメータをＳＰｒ、滑剤、可塑剤または軟化剤における主成分の溶解性パラメータをＳＰｏ、ポリマー成分における主成分の溶解性パラメータをＳＰｓとしたとき、ＳＰｒとＳＰｏとの差の絶対値は０．８以下とされており、ＳＰｓとＳＰｏとの差の絶対値は１．１以下とされている。
【００５３】
以下、異なる構成からなるゴム弾性部および表層を有する帯電ロール試料を複数作製し、各種評価を行った。その実験例について説明する。
【００５４】
（ゴム弾性部形成材料の準備）
帯電ロール試料のゴム弾性部の形成に用いる材料として次のものを準備した。なお、各材料に記載したＳＰ値は、Ｆｅｄｏｒｓの計算式による溶解性パラメータである。
＜ゴム成分＞
・エピクロルヒドリンゴム（ＳＰ値：１０．０１）（ダイソー（株）製、「エピクロマーＣＧ−１０２」）
・アクリロニトリルゴム（ＳＰ値：１０．５４）（日本ゼオン（株）製「Ｎｉｐｏｌ  ＤＮ３３３５」）
・イソプレンゴム（ＳＰ値：８．６７）（日本ゼオン（株）製「Ｎｉｐｏｌ  ＩＲ２２００」）
＜滑剤＞
・ヒドロキシステアリン酸（ＳＰ値：１０．５０）（川研ファインケミカル（株）、「ＫＯＷ」）
・メチレンビスステアロアミド（ＳＰ値：９．２２）（ライオン・アクゾ（株）製、「アーモワックスＥＢＳ」）
・ソルビタン脂肪酸エステル（ＳＰ値：１０．５９）（花王（株）、「スプレンダーＲ−３００」）
・ステアリン酸エステル（ＳＰ値：８．９３）（ストラクトール社、「ストラクトールＷＢ２２２」）
・ステアリン酸（ＳＰ値：９．１２）（花王（株）、「ルナックＳ−１０」）
＜可塑剤＞
・ジエチルヘキシルフタレート（ＳＰ値：９．７３）（花王（株）、「ビニサイザー８０」）
・ジブチルセバケート（ＳＰ値：９．４４）（黒金化成（株）、「ソルバＤＢＳ」）
・テトラエチルヘキシルピロメリテート（ＳＰ値：９．８０）（花王（株）、「ピロメックスＰ−８」）
＜軟化剤＞
・リシノール酸（ＳＰ値：１０．５４）
＜受酸剤＞
・ハイドロタルサイト類化合物（協和化学工業（株）製、「ＤＨＴ−４Ａ」）
＜導電剤＞
・テトラブチルアンモニウムクロリド（イオン導電剤）（東京化成工業（株）製、「テトラブチルアンモニウムクロリド」）
・カーボンブラック（電子導電剤）（ライオン（株）製、「ケッチェンＥＣ３００Ｊ」）
＜フィラー＞
・シリカ（東ソー・シリカ（株）製、「Ｎｉｐｓｉｌ  ＥＲ」）
＜架橋促進剤＞
・酸化亜鉛
・ジベンゾチアゾールスルフィド
・テトラメチルチウラムモノサルファイド
＜架橋剤＞
・硫黄
【００５５】
帯電ロール試料の表層の形成に用いる材料として次のものを準備した。なお、各材料のＳＰ値は、Ｆｅｄｏｒｓの計算式による各材料の溶解性パラメータである。
＜ポリマー成分＞
・熱可塑性ポリウレタンエラストマー（ＳＰ値：１０．２５）（日本ミラクトラン（株）製、「ミラクトランＥ３８０ＰＮＡＴ」）
・熱可塑性（メタ）アクリル系ゴム（ＳＰ値：１０．５５）（根上工業（株）製、「パラクロンプレコート２００」）
・熱可塑性Ｎ-メトキシメチル化６−ナイロン（ＳＰ値：１０．９１）（ナガセケムテックス（製）製、「トレジンＦ−３０Ｋ」）
・熱硬化性ポリウレタン樹脂（ＳＰ値：１０．１１）（ＤＩＣ（株）製、「パンデックスＰ−８９５」）
＜硬化剤＞
・メチレンビスエチルメチルアニリン（イハラケミカル工業（株）製、「キュアハード−ＭＥＤ」）
＜導電剤＞
・カーボンブラック（電子導電剤）（電気化学工業（株）製、「デンカブラックＨＳ１００」）
・テトラブチルアンモニウムブロマイド（イオン導電剤）（ライオン（株）製、「ＴＢＡＢ−１００Ａ」）
＜添加剤＞
・（メタ）アクリルシリコーン系化合物（（メタ）アクリルシリコーン系ポリマー）（東亞合成（株）製「サイマックＵＳ−３５０」）
・（メタ）アクリルフッ素系化合物（（メタ）アクリルシリコーン系オリゴマー）（ＤＩＣ（株）製「メガファック−Ｆ５５２」）
【００５６】
（ゴム弾性部形成用材料の調製）
後述の表１に示す配合割合（質量部）にて、上記ゴム成分、上記滑剤または上記可塑剤または上記軟化剤と、上記受酸剤と、上記導電剤と、上記フィラーと、上記架橋促進剤と、上記架橋剤とを配合し、ロールを用いて混練した。これにより、帯電ロール試料１〜１６の作製に用いる１６種類のゴム弾性部形成用材料を調製した。
【００５７】
（表層形成用材料の調製）
後述の表１に示す配合割合（質量部）にて、ＴＨＦ中に、上記ポリマー成分と、適宜、上記硬化剤と、上記導電剤と、上記添加剤とを混合し、溶液が均一になるまで十分に撹拌した。その後、二本ロールを用いて、溶液中の各成分を分散させた。これにより、帯電ロール試料１〜１６の作製に用いる１６種類の表層形成用材料を調製した。
【００５８】
（帯電ロール試料の作製）
【００５９】
円柱状のロール成形空間を有するロール成形金型を準備し、ロール成形空間と同軸となるように直径６ｍｍの芯金をセットした。この芯金をセットしたロール成形空間に、上記調製したゴム弾性部形成用材料を注入し、１７０℃にて３０分間加熱した後、冷却、脱型した。これにより、導電性の軸体としての芯金と、芯金の外周面に沿って形成された厚み２ｍｍの層状のゴム弾性部とを有する各ロール体を１６本作製した。
【００６０】
次いで、各ロール体の表面に、ロールコート法を用いて、上記調製した表層形成用材料を塗工し、１００℃にて３０分間加熱した。これにより、ゴム弾性部の外周面に沿って、厚み１０μｍの表層を有する帯電ロール試料１〜１６を作製した。
【００６１】
（評価）
帯電ロール試料１〜１６について、表層表面のマルテンス硬度を測定するとともに、感光体の汚染抑制、表層のひび割れ抑制の評価を以下のようにして行った。
【００６２】
＜表層表面のマルテンス硬度＞
ＩＳＯ１４５７７に準じて、微小硬度計（（株）フィッシャー・インストルメンツ製、「フィッシャースコープＨ−１００」）を用いて、表層表面のマルテンス硬度を測定した。なお、上記測定には、微小硬度計の圧子としてビッカース圧子（四角錐）を用い、圧子の押し込み速さは０．５μｍ／秒、押し込み深さは５μｍとした。また、ロール面長方向の中央部、ロール両端面からそれぞれ４０ｍｍ中央部側の３つの位置につき、ロール周方向に等間隔にて３箇所、すなわち合計９箇所のマルテンス硬度を測定し、これら測定値の平均値を、表層表面のマルテンス硬度とした。
【００６３】
＜感光体の汚染抑制＞
各帯電ロール試料を、５０℃９５％ＲＨの環境下で１ヶ月間静置した後、市販のカラープリンター（（株）リコー製、「ＣＸ３０００」）に組み込み、２３℃×５３％ＲＨの環境下、Ａ４サイズにてハーフトーン画像を印刷した。その後、１か月間放置し、再び印刷を行った。この際、表層表面にブリードした滑剤、可塑剤または軟化剤による感光体汚染に起因する画像ムラが全く発生しなかった場合を、感光体の汚染抑制力に優れるとして「Ａ」とした。上記画像ムラが１０枚以内の印刷にて消える場合を、感光体の汚染抑制力が良好であるとして「Ｂ」とした。上記画像ムラが１０枚超の印刷でも消えない場合を、感光体の汚染を抑制できないとして「Ｃ」とした。
【００６４】
＜表層のひび割れ抑制＞
各帯電ロール試料を、市販のカラープリンター（（株）リコー製、「ＣＸ３０００」）に組み込み、２３℃×５３％ＲＨの環境下、Ａ４サイズにてハーフトーン画像を印刷した。そして、１０，０００枚印刷した後のハーフトーン画像（耐久後画像）を目視にて観察した。使用中に帯電ロールの表層にひび割れが生じると、耐久後画像に、表層のひび割れに起因して細線のとぎれや色ずれが発生し、画像スジ不良となる。そのため、耐久後画像に、画像スジ不良がほとんど見られなかったものを表層のひび割れ抑制力に優れるとして「Ａ」とした。上記耐久後画像に、細線のとぎれや色ずれが散見されたが許容範囲であったものを表層のひび割れ抑制力を有するとして「Ｂ」とした。上記耐久後画像に、細線のとぎれや色ずれが随所に見られたものを表層のひび割れを抑制できないとして「Ｃ」とした。
【００６５】
表１に、作製した帯電ロール試料の詳細な構成、評価結果をまとめて示す。
【００６６】
【表１】
0005899016.tif 000002
【００６７】
表１によれば、以下のことがわかる。
すなわち、試料１３は、ゴム弾性部中に、滑剤、可塑剤、軟化剤のいずれも配合されていない。そのため、混練時の加工性が悪かった。なお、本試料は、現実的な配合ではなく、実験上の参考のために作製したものである。
【００６８】
試料１４は、ゴム弾性部におけるゴム成分と滑剤等との相溶性の指標となるＳＰｒとＳＰｏとの差の絶対値が０．８を上回っている。また、表層におけるポリマー成分と滑剤等との相溶性の指標となるＳＰｓとＳＰｏとの差の絶対値が１．１を上回っている。そのため、表層表面への滑剤等のブリードを抑制することができず、その結果、感光体汚染を抑制することができなかった。
【００６９】
試料１５は、試料１４に比較して、ＳＰｒとＳＰｏとの差の絶対値が低下しているものの、依然として０．８を上回っている。同様に、ＳＰｓとＳＰｏとの差の絶対値が低下しているものの、依然として１．１を上回っている。そのため、やはり表層表面への滑剤等のブリードを抑制することができず、その結果、感光体汚染を抑制することができなかった。
【００７０】
試料１６は、表層におけるポリマー成分と滑剤等との相溶性の指標となるＳＰｓとＳＰｏとの差の絶対値が１．１以下であるものの、ゴム弾性部におけるゴム成分と滑剤等との相溶性の指標となるＳＰｒとＳＰｏとの差の絶対値が０．８を上回っている。そのため、表層表面への滑剤等のブリードを抑制することができず、その結果、感光体汚染を抑制することができなかった。
【００７１】
これらに対し、試料１〜試料１２は、ＳＰｒとＳＰｏとの差の絶対値が０．８以下とされている。そのため、ゴム弾性部において、滑剤等のゴム成分への溶解性が高まり、滑剤等がゴム弾性部の外へ出難い。さらに、ＳＰｓとＳＰｏとの差の絶対値が１．１以下とされている。そのため、滑剤等がゴム弾性部の外へ出たとしても、表層において、滑剤等のポリマー成分への溶解性が高いため、滑剤等が表層を通過して外へ出難い。その結果、滑剤等が表層表面へブリードするのを効果的に抑制することができた。また、表層のバリア効果のみによって滑剤等のブリードを抑制しているわけではないので、表層のポリマー成分に、熱可塑性ポリウレタンエラストマー等の柔軟な材料を用いることができ、使用中における表層のひび割れも抑制することができた。
【００７２】
また、試料１〜試料１２同士を比較すると、表層が、（メタ）アクリルシリコーン系化合物および／または（メタ）アクリルフッ素系化合物をさらに含有する場合には、感光ドラムの汚染抑制効果が特に大きくなることがわかる。これは、表層の表面近傍に、表層表面への移行を阻止するバリア性の高い（メタ）アクリルシリコーン系化合物のシリコーン成分、（メタ）アクリルフッ素系化合物のフッ素成分が配向し、滑剤等のブリードが一層抑制されたためである。なお、本例は、ゴム弾性部のゴム成分と、表層のポリマー成分との相溶性の差を積極的に利用することに加え、表層のバリア効果をも利用して、滑剤等を部材内部に留めたものである。したがって、バリア効果のみによって滑剤等のブリードを抑制したものではない。
【００７３】
さらに、表層表面のマルテンス硬度が９Ｎ／ｍｍ２以下である場合には、表層が柔軟である。そのため、使用中における表層のひび割れを抑制しやすくなり、感光体を傷付け難くなって、長期にわたって良好な画像を形成することができるといえる。
【００７４】
試料１〜試料１２の結果に示されるように、感光ドラムの汚染抑制と表層のひび割れ抑制とを両立すること可能なことが確認された。
【００７５】
以上、本発明の実施例について詳細に説明したが、本発明は上記実施例に限定されるものではなく、本発明の趣旨を損なわない範囲内で種々の変更が可能である。
【符号の説明】
【００７６】
１０  帯電部材
１０Ａ  中心軸
１２  被帯電体
１２Ａ  中心軸
１４  ゴム弾性部
１６  表層
１８  軸体
【図１】
0005899016.tif 000003
【図２】
0005899016.tif 000004
【図３】
0005899016.tif 000005